УЛУЧШЕННЫЕ КАТАЛИЗАТОРЫ ДЛЯ ИСПОЛЬЗОВАНИЯ В АВТОМОБИЛЯХ

1. Каталитический нейтрализатор, содержащий сотовую структуру с по меньшей мере одной наночастицей на сотовой структуре.
2. Каталитический нейтрализатор по п.1, в котором, по меньшей мере одна наночастица включает активный наноматериал и наноноситель.
3. Каталитический нейтрализатор по п.2, в котором активный наноматериал представляет собой платину.
4. Каталитический нейтрализатор по п.2, в котором активный наноматериал представляет собой палладий.
5. Каталитический нейтрализатор по п.2, в котором активный наноматериал представляет собой родий.
6. Каталитический нейтрализатор по п.2, в котором активный наноматериал представляет собой сплав.
7. Каталитический нейтрализатор по п.2, в котором наноноситель представляет собой оксид алюминия.
8. Каталитический нейтрализатор по п.2, в котором наноноситель включает частично восстановленную поверхность оксида алюминия, выполненную с возможностью ограничить перемещение активного наноматериала на поверхности наноносителя.
9. Кордиеритная подложка в каталитическом нейтрализаторе, содержащая:
a. первый тип наночастиц;
b. второй тип наночастиц; и
c. третий тип наночастиц.
10. Кордиеритная подложка по п.9, в которой первый тип наночастиц включает активный наноматериал и наноноситель.
11. Кордиеритная подложка по п.10, в которой активный наноматериал представляет собой платину.
12. Кордиеритная подложка по п.10, в которой наноноситель представляет собой оксид алюминия.
13. Кордиеритная подложка по п.10, в которой наноноситель включает частично восстановленную поверхность оксида алюминия, выполненную с возможностью ограничить перемещение активного наноматериала на поверхности наноносителя.
14. Кордиеритная подложка по п.9, в которой второй тип наночастиц включает активный наноматериал и наноноситель.
15. Кордиеритная подложка по п.14, в которой активный наноматериал представляет собой палладий.
16. Кордиеритная подложка по п.14, в которой наноноситель представляет собой оксид алюминия.
17. Кордиеритная подложка по п.14, в которой наноноситель включает частично восстановленную поверхность оксида алюминия, выполненную с возможностью ограничить перемещение активного наноматериала на поверхности наноносителя.
18. Кордиеритная подложка по п.9, в которой третий тип наночастиц включает активный наноматериал и наноноситель.
19. Кордиеритная подложка по п.18, в которой активный наноматериал представляет собой родий.
20. Кордиеритная подложка по п.18, в которой наноноситель представляет собой оксид алюминия.
21. Кордиеритная подложка по п.18, в которой наноноситель включает частично восстановленную поверхность оксида алюминия, выполненную с возможностью ограничить перемещение активного наноматериала на поверхности наноносителя.
22. Способ изготовления каталитического нейтрализатора, включающий:
a. получение дисперсии с использованием по меньшей мере одной наночастицы; и
b. получение «wash coat».
23. Способ по п.22, в котором по меньшей мере одна наночастица включает активный наноматериал и наноноситель.
24. Способ по п.23, в котором активный наноматериал представляет собой платину.
25. Способ по п.23, в котором активный наноматериал представляет собой палладий.
26. Способ по п.23, в котором активный наноматериал представляет собой родий.
27. Способ по п.23, в котором активный наноматериал представляет собой сплав.
28. Способ по п.23, в котором наноноситель представляет собой оксид алюминия.
29. Способ по п.23, в котором наноноситель включает частично восстановленную поверхность оксида алюминия, выполненную с возможностью ограничить перемещение активного наноматериала на поверхности наноносителя.
30. Способ по п.22, в котором получение дисперсии включает:
a. смешивание материала-носителя и различных материалов катализатора по технологии высокотемпературной конденсации, тем самым приводя к получению по меньшей мере одной наночастицы; и
b. объединение с жидкостью.
31. Способ по п.30, в котором материал-носитель представляет собой оксид алюминия.
32. Способ по п.30, в котором различные материалы катализатора включают платину, палладий и родий.
33. Способ по п.30, в котором технологией высокотемпературной конденсации представляет собой плазма.
34. Способ по п.22, в котором получение дисперсии включает:
a. смешивание материала-носителя и первого материала катализатора по технологии высокотемпературной конденсации, тем самым приводя к получению первого типа наночастиц;
b. смешивание материала-носителя и второго материала катализатора по технологии высокотемпературной конденсации, тем самым приводя к получению второго типа наночастиц;
c. смешивание материала-носителя и третьего материала катализатора по технологии высокотемпературной конденсации, тем самым приводя к получению третьего типа наночастиц;
d. собирание вместе первого типа наночастиц, второго типа наночастиц и третьего типа наночастиц; и
e. объединение с жидкостью.
35. Способ по п.34, в котором материал-носителя представляет собой оксид алюминия.
36. Способ по п.34, в котором первый материал катализатора представляет собой платина.
37. Способ по п.34, в котором второй материал катализатора представляет собой палладий.
38. Способ по п.34, в котором третий материал катализатора представляет собой родий.
39. Способ по п.34, в котором технологией высокотемпературной конденсации представляет собой плазма.
40. Способ по п.22, дополнительно включающий:
a. смешивание дисперсии с «wash coat»;
b. нанесение смеси на монолит;
c. высушивание монолита; и
d. прокаливание монолита.
41. Способ по п.22, дополнительно включающий:
a. нанесение «wash coat» на монолит;
b. высушивание монолита;
c. прокаливание монолита;
d. введение дисперсии в монолит;
e. высушивание монолита; и
f. прокаливание монолита.
42. Способ изготовления трехкомпонентного каталитического нейтрализатора, включающий:
a. получение дисперсии, используя различные типы наночастиц;
b. получение «wash coat»;
c. смешивание дисперсии с составом «wash coat»;
d. нанесение смеси на монолит;
e. высушивание монолита; и
f. прокаливание монолита.
43. Способ по п.42, в котором получение дисперсии включает использование технологии высокотемпературной конденсации.
44. Способ по п.43, в котором технологией высокотемпературной конденсации представляет собой плазма.
45. Способ по п.42, в котором каждый из различных типов наночастиц включает активный наноматериал и наноноситель.
46. Способ по п.45, в котором активный наноматериалом представляет собой платину.
47. Способ по п.45, в котором активный наноматериал представляет собой палладий.
48. Способ по п.45, в котором активный наноматериал представляет собой родий.
49. Способ по п.45, в котором активный наноматериал представляет собой сплав.
50. Способ по п.45, в котором наноноситель представляет собой оксид алюминия.
51. Способ по п.45, в котором наноноситель включает частично восстановленную поверхность оксида алюминия, выполненную с возможностью ограничить перемещение активного наноматериала на поверхности наноносителя.
52. Способ изготовления трехкомпонентного каталитического нейтрализатора, включающий:
a. получение дисперсии, используя различные типы наночастиц;
b. получение «wash coat»;
c. нанесение «wash coat» на монолит;
d. высушивание монолита;
e. прокаливание монолита;
f. введение дисперсии в монолит;
g. высушивание монолита; и
h. прокаливание монолита.
53. Способ по п.52, в котором получение дисперсии включает использование технологии высокотемпературной конденсации.
54. Способ по п.53, в которой технологией высокотемпературной конденсации представляет собой плазма.
55. Способ по п.52, в котором каждый из различных типов наночастиц включает активный наноматериал и наноноситель.
56. Способ по п.55, в котором активный наноматериал представляет собой платину.
57. Способ по п.54, в котором активный наноматериал представляет собой палладий.
58. Способ по п.55, в котором активный наноматериал представляет собой родий.
59. Способ по п.55, в котором активный наноматериал представляет собой сплав.
60. Способ по п.55, в котором наноноситель представляет собой оксид алюминия.
61. Способ по п.55, в котором наноноситель включает частично восстановленную поверхность оксида алюминия, выполненную с возможностью ограничить перемещение активного наноматериала на поверхности наноносителя.
62. Способ изготовления двухкомпонентного каталитического нейтрализатора, включающий:
a. получение дисперсии, используя одинаковый тип наночастиц;
b. получение «wash coat»;
c. смешивание дисперсии с «wash coat»;
d. нанесение смеси на монолит;
e. высушивание монолита; и
f. прокаливание монолита.
63. Способ по п.62, в котором получение дисперсии включает использование технологии высокотемпературной конденсации.
64. Способ по п.63, в которой технологией высокотемпературной конденсации представляет собой плазма.
65. Способ по п.62, в котором каждый из одинаковых типов наночастиц включает активный наноматериал и наноноситель.
66. Способ по п.65, в котором активный наноматериал представляет собой платину.
67. Способ по п.65, в котором наноноситель представляет собой оксид алюминия.
68. Способ по п.65, в котором наноноситель включает частично восстановленную поверхность оксида алюминия, выполненную с возможностью ограничить перемещение активного наноматериала на поверхности наноносителя.
69. Способ изготовления двухкомпонентного каталитического нейтрализатора, включающий:
a. получение дисперсии, используя одинаковый тип наночастиц;
b. получение «wash coat»;
c. нанесение «wash coat» на монолит;
d. высушивание монолита;
e. прокаливание монолита;
f. введение дисперсии в монолит;
g. высушивание монолита; и
h. прокаливание монолита.
70. Способ по п.69, в котором получение дисперсии включает использование технологии высокотемпературной конденсации.
71. Способ по п.70, в котором технологией высокотемпературной конденсации является плазма.
72. Способ по п.69, в котором каждый из одинакового типа наночастиц включает активный наноматериал и наноноситель.
73. Способ по п.72, в котором активный наноматериал представляет собой платину.
74. Способ по п.71, в котором наноноситель представляет собой оксид алюминия.
75. Способ по п.72, в котором наноноситель включает частично восстановленную поверхность оксида алюминия, выполненную с возможностью ограничить перемещение активного наноматериала на поверхности наноносителя.